(57)【要約】【課題】高温で長時間使用してもちょう度変化が少なく、油分離が抑制され、耐久性の延長を図ったグリース組成物を提供する。【解決手段】ジアルキルジフェニルエーテル、エステル系合成油及びポリα−オレフィン油の少なくとも１種からなる基油に、それぞれ特定分子構造を持つジウレア化合物Ａとジウレア化合物Ｂとを、ジウレア化合物Ａ：ジウレア化合物Ｂ＝５０〜９０：５０〜１０（モル％）で混合してなる増ちょう剤をグリース全量の１０〜３０質量％の割合で含有するジウレアグリース組成物。【選択図】なし【特許請求の範囲】
【請求項１】
ジアルキルジフェニルエーテル、エステル系合成油及びポリα−オレフィン油の少なくとも１種からなる基油に、一般式（１）で表されるジウレア化合物Ａと、一般式（２）で表されるジウレア化合物Ｂとを、ジウレア化合物Ａ：ジウレア化合物Ｂ＝５０〜９０：５０〜１０（モル％）で混合してなる増ちょう剤をグリース全量の１０〜３０質量％の割合で含有することを特徴とするジウレアグリース組成物。
【化１】
2008231310.tif 000011
（式中、Ｒ２はトリレン基またはビトリレン基であり、Ｒ１は炭素数６〜１２の芳香族系炭化水素基であり、同一でも異なっていてもよい。）
【化２】
2008231310.tif 000012
（式中のＲ４はジフェニルメタン基であり、Ｒ３は炭素数６〜１２の芳香族系炭化水素基であり、同一でも異なっていてもよい。）
【請求項２】
ウレア化合物Ａ及びウレア化合物Ｂは、Ｒ２を含むジイソシアネート、Ｒ４を含むジイソシアネート、Ｒ１を含むアミン及びアミンＲ３を含むアミンを同時に反応させて得られることを特徴とする請求項１記載のジウレアグリース組成物。
【請求項３】
全塩基価が１００〜５００ｍｇＫＯＨ／ｇの過塩基性金属系清浄剤をグリース全量の１〜１０質量％、金属を含まない硫黄−リン系極圧剤をグリース全量の０．１〜５質量％の割合で含有することを特徴とする請求項１または２記載のジウレアグリース組成物。
【請求項４】
過塩基性金属系清浄剤がアルカリ土類金属のスルフォネート、フェネート及びサリチレートから選ばれる少なくとも一種であることを特徴とする請求項３記載のジウレアグリース組成物。
【請求項５】
硫黄−リン系極圧剤がチオフォスフェートまたはチオフォスファイトであることを特徴とする請求項３記載のジウレアグリース組成物。
【発明の詳細な説明】
【技術分野】
【０００１】
本発明はジウレアグリース組成物に関し、詳しくは、高温で長時間使用した時のちょう度変化及び油分離の抑制を図り、耐久性の延長を図ったグリース組成物に関するものである。
【背景技術】
【０００２】
近年、自動車や鉄鋼等の各種産業界では、機械技術の進歩が著しく、各種機械部品の小型化、軽量化及び高性能が進み、潤滑箇所が高温となる傾向にある。このため、耐熱性や酸化安定性に優れたグリース組成物が必要となっている。
【０００３】
しかし、グリースの主流は金属石けん系であり、万能グリースと呼ばれているリチウム石けんグリースでも滴点が２００℃程度であり、１３０℃以上の高温領域では耐えられない。そのため、高温用グリースとして、各種の金属複合石けん、ナトリウムテレフタラメート、ベントンまたはウレア化合物を増ちょう剤とするグリースや、フッ素グリースが用いられることが多いが、各々欠点がある。例えば、金属複合石けん系グリースは経時硬化性に大きな欠点があり、ナトリウムテレフタラメートグリースは油分離が大きく、ベントングリースは潤滑性に欠点があり、フッ素グリースは高価である。
【０００４】
ウレアグリースは、ジウレアグリース及びテトラウレアグリースが主流であり、前述のグリースと比べて種々の利点を有している。しかし、テトラウレアグリースは、長時間高温に曝されるとちょう度が硬化する現象が見られ、更にせん断速度の違いによりグリースが硬化したり軟化したりする。
【０００５】
また、ジウレアグリースは、イソシアネートと、その末端に結合するアミンとの組み合わせにより特性が大きく変化する。例えば、ジフェニルメタン基の両端に炭素数８のアルキル基を有するアミンが結合したジウレア化合物と、トリレン基またはビトリレン基の両端に炭素数８のアルキル基を有するアミンが結合したジウレア化合物とを併用したウレアグリース（特許文献１参照）、トリレン基、ジフェニルメタン基またはジメチルビフェニレン基の両端に、炭素数６〜１８の直鎖の飽和アルキル基を２５〜４５モル％、シクロアルキル基を５０〜７０モル％、芳香族系炭化水素基を５〜２５モル％の割合で有するジウレア化合物を増ちょう剤とするウレアグリース（特許文献２参照）、２種類以上の異なるジイソシアネートとアミンとを反応させて得られるジウレア化合物を増ちょう剤とするウレアグリース（特許文献３参照）、等が知られている。しかし、これらジウレアグリースでも、高温で長時間使用されるとちょう度変化が起こり、今後益々高温での使用が想定される中、改善の余地がある。
【０００６】
【特許文献１】特開平１−１３９６９６号公報
【特許文献２】特開平６−８８０８５号公報
【特許文献３】特許第２７７７９２８号公報
【発明の開示】
【発明が解決しようとする課題】
【０００７】
本発明はこのような状況を鑑みてなされたものであり、特に高温で長時間使用してもちょう度変化が少なく、油分離が抑制され、耐久性の延長を図ったグリース組成物を提供することを目的とする。
【課題を解決するための手段】
【０００８】
上記目的を達成するために、本発明は下記のジウレアグリース組成物を提供する。
（１）ジアルキルジフェニルエーテル、エステル系合成油及びポリα−オレフィン油の少なくとも１種からなる基油に、一般式（１）で表されるジウレア化合物Ａと、一般式（２）で表されるジウレア化合物Ｂとを、ジウレア化合物Ａ：ジウレア化合物Ｂ＝５０〜９０：５０〜１０（モル％）で混合してなる増ちょう剤をグリース全量の１０〜３０質量％の割合で含有することを特徴とするジウレアグリース組成物。
【０００９】
【化３】
2008231310.tif 000002
【００１０】
（式中、Ｒ２はトリレン基またはビトリレン基であり、Ｒ１は炭素数６〜１２の芳香族系炭化水素基であり、同一でも異なっていてもよい。）
【００１１】
【化４】
2008231310.tif 000003
【００１２】
（式中のＲ４はジフェニルメタン基であり、Ｒ３は炭素数６〜１２の芳香族系炭化水素基であり、同一でも異なっていてもよい。）
（２）ウレア化合物Ａ及びウレア化合物Ｂは、Ｒ２を含むジイソシアネート、Ｒ４を含むジイソシアネート、Ｒ１を含むアミン及びアミンＲ３を含むアミンを同時に反応させて得られることを特徴とする上記（１）記載のジウレアグリース組成物。
（３）全塩基価が１００〜５００ｍｇＫＯＨ／ｇの過塩基性金属系清浄剤をグリース全量の１〜１０質量％、金属を含まない硫黄−リン系極圧剤をグリース全量の０．１〜５質量％の割合で含有することを特徴とする上記（１）または（２）記載のジウレアグリース組成物。
（４）過塩基性金属系清浄剤がアルカリ土類金属のスルフォネート、フェネート及びサリチレートから選ばれる少なくとも一種であることを特徴とする上記（３）記載のジウレアグリース組成物。
（５）硫黄−リン系極圧剤がチオフォスフェートまたはチオフォスファイトであることを特徴とする上記（３）記載のジウレアグリース組成物。
【発明の効果】
【００１３】
本発明のジウレアグリース組成物は、ジイソシアネート成分が異なる２種のジウレア化合物を特定比率で混合した増ちょう剤を含み、それにより、他のウレアグリースに比べて、高温で長時間した場合でもちょう度変化が少なく、耐久性により優れたものとなる。
【発明を実施するための最良の形態】
【００１４】
以下、本発明に関して詳細に説明する。
【００１５】
［増ちょう剤］
本発明では、下記の一般式（Ｉ）で表されるジウレア化合物Ａと、一般式（２）で表されるジウレア化合物Ｂとの混合物を増ちょう剤に用いる。
【００１６】
【化５】
2008231310.tif 000004
【００１７】
式中のＲ２はトリレン基またはビトリレン基である。また、Ｒ１は炭素数６〜１２の芳香族系炭化水素基であり、２つのＲ１は同一でも、異なっていてもよい。具体的には、トリレンジジイソシアネートまたはビトリレンジイソシアネートと、アニリン、ベンジルアミン、トルイジン、クロロアニリン等の芳香族アミンを反応させることにより得ることができる。また、トリレンジジイソシアネートとしては２，４−トリレンジイソシアネート、２，６−トリレンジイソシアネート及びこれらの混合物等を使用でき、ビトリレンジイソシアネートとしては３，３’−ビトリレン−４，４’−ジイソシアネート等を使用できる。
【００１８】
【化６】
2008231310.tif 000005
【００１９】
式中のＲ４はジフェニルメタン基である。また、Ｒ３は炭素数６〜１２の芳香族系炭化水素基であり、２つのＲ３は同一でも、異なっていてもよい。具体的には、ジフェニルメタンジイソシアネートと、アニリン、ベンジルアミン、トルイジン、クロロアニリン等の芳香族アミンとを反応させることにより得ることができる。また、ジフェニルメタンジイソシアネートとしてはジフェニルメタン−４，４’−ジイソシアネート等を使用することができる。
【００２０】
上記のジウレア化合物Ａとジウレア化合物Ｂとの混合比は、ジウレア化合物Ａ：ジウレア化合物Ｂ＝５０〜９０：５０〜１０（モル％）、好ましくは７０〜９０：３０〜１０（モル％）である。ジウレア化合物Ａが５０モル％未満であると熱硬化が大きくなり、９０％モル％超では油分離が大きくなり、好ましくない。
【００２１】
また、本発明グリース組成物における増ちょう剤の含有量は１０〜３０質量％、好ましくは１５〜２５質量％である。１０質量％より少ないとグリース状態を維持することは困難となり、また、３０質量％より多くなると硬くなりすぎて十分な潤滑状態を発揮することができない。
【００２２】
［基油］
基油には、ジアルキルジフェニルエーテル、エステル系合成油及びポリα−オレフィン油を、それぞれ単独で、あるいは２種以上を混合して用いる。
【００２３】
ジアルキルジフェニルエーテルは、下記一般式（Ａ）で表される。
【００２４】
【化７】
2008231310.tif 000006
【００２５】
式中のＲ５、Ｒ６及びＲ７は、同一または異なる基であり、これらのうち一つは水素原子であり、他の二つはアルキル基であり、好ましくは炭素数８〜２０、より好ましくは１２〜１４のアルキル基である。
【００２６】
エステル系合成油としては、ジ−２−エチルヘキシルセバケート、ジオクチルアジペート、ジイソデシルアジペート、ジトリデシルアジペート等のジエステル、トリメチロールプロパンカプリレート、ペンタエリスリトール−２−エチルヘキサノエート等のポリオールエステル、トリメリット酸エステル、トリオクチルトリメリテート、トリデシルトリメリテート、テトラオクチルピロメリテート等の芳香族エステル油が挙げられる。
【００２７】
ポリα−オレフィン油は、下記一般式（Ｂ）で表される。
【００２８】
【化８】
2008231310.tif 000007
【００２９】
式中のＲ８はアルキル基であり、同一分子中に２種類以上の異なったアルキル基が混在してもよいが、好ましくはｎ−オクチル基である。また、ｎは３〜８の整数が好ましい。
【００３０】
基油動粘度は、４０℃で１５〜２００ｍｍ２／ｓであることが好ましい。潤滑特性、蒸発特性及び低温流動性を考慮すると、２０〜１５０ｍｍ２／ｓであることがより好ましい。
【００３１】
本発明のジウレアグリース組成物には、各種性能を高めるために種々の添加剤を添加剤を適量添加することができるが、中でも下記に示す過塩基性金属系清浄剤及び硫黄−リン系極圧剤を添加することが好ましい。
【００３２】
［過塩基性金属系清浄剤］
過塩基性金属系清浄剤とは、全塩基価が１００ｍｇＫＯＨ／ｇ以上、好ましくは１５０ｍｇＫＯＨ／ｇ以上の金属系清浄剤である。全塩基価の上限値は５００ｍｇＫＯＨ／ｇ、好ましくは４５０ｍｇＫＯＨ／ｇである。全塩基価が１００ｍｇＫＯＨ／ｇ未満の場合は、高温長時間使用時にちょう度変化が大きくなり、一方、全塩基価が５００ｍｇＫＯＨ／ｇを超えるものの入手は困難である。尚、本発明において全塩基価とは、ＪＩＳ  Ｋ  ２５０１「石油製品及び潤滑油−中和価試験方法」の７．に準拠して測定される過塩素酸法による全塩基価を意味する。
【００３３】
中でも、アルカリ土類金属スルフォネート、アルカリ土類金属フェネート及びアルカリ金属土類サリシレートが好ましい。
【００３４】
アルカリ土類金属スルフォネートは、分子量約４００〜６００の潤滑油もしくは合成的にアルキル置換された芳香族化合物のスルフォン化物のアルカリ土類金属塩であり、前記金属塩としてはカルシウム塩、マグネシウム塩もしくはバリウム塩が用いられ、好ましくはカルシウム塩が用いられる。
【００３５】
アルカリ土類金属フェネートは、炭素数約８〜３０のアルキル基が付加されたアルキルフェノールの硫化物のアルカリ土類金属塩であり、前記金属塩としてはカルシウム塩、マグネシウム塩もしくはバリウム塩が用いられ、好ましくはカルシウム塩が用いられる。
【００３６】
アルカリ土類金属サリシレートは、炭素数１４〜１８のα−オレフィンでフェノールをアルキル化してアルカリ金属塩とし、コルベ−シュミット反応でカルボキシル基を導入し、複分解等によりアルカリ土類金属塩としたものであり、前記金属塩としてカルシウム塩及びマグネシウム塩が用いられるが、好ましくはカルシウム塩である。
【００３７】
過塩基性金属系清浄剤の配合量は、グリース全量の１〜１０質量％とすることが好ましく、より好ましくは３〜７質量％である。１質量％未満であると高温で長時間使用した時にちょう度変化が大きくなり、１０質量％超であると油分離が大きくなる。
【００３８】
［硫黄−リン系極圧剤］
硫黄−リン系極圧剤としては、リン原子及び硫黄原子を有するものを意味し、チオフォスフェート類やチオフォスファイト類等のように分子中にリン原子及び硫黄原子の双方を有するものの他、例えばリン系極圧剤（分子中にリン原子を有するもの）と、硫黄系極圧剤（分子中に硫黄原子を有するもの）とを混合したものを含む。
【００３９】
チオフォスフェート類としては、チオリン酸エステルの基本構造を有する、例えば、トリフェニルフォスフォロチオネート（ＴＰＰＴ）等のチオリン酸エステルを用いることができる。チオフォスファイト類としては、（ＲＳ）３Ｐで表される有機トリチオフォスファイト等を用いることができ、例えば、トリブチルトリチオフォスファイトやトリ（２−エチルヘキシル）トリチオフォスファイトが挙げられる。
【００４０】
硫黄−リン系極圧剤の配合量は、グリース全量の０．１〜５質量％とすることが好ましく、より好ましくは１〜３質量％である。尚、リン系極圧剤と硫黄系極圧剤とを併用する場合は、両者の合計で前記配合量とする。０．１質量％未満では、高温長時間使用時にちょう度変化が大きくなり、一方、５質量％を超えると油分離が大きくなり、更に熱安定性が劣り、実用的でない。
【００４１】
〔その他添加剤〕
本発明のジウレアグリース組成物には、その他にも、フェニル−１−ナフチルアミン等のアミン系、２，６−ジ−ｔｅｒｔ−ジブチルフェノール等のフェノール系、硫黄系、ジチオリン酸亜鉛等の酸化防止剤；アルカリ金属及びアルカリ土類金属等の有機スルフォン酸塩、アルキル、アルケニルこはく酸エステル等のアルキル、アルケニルこはく酸誘導体、ソルビタンモノオレエート等の多価アルコールの部分エステル等の防錆剤；脂肪酸、動植物油、モンタン酸ワックス等の油性向上剤；ベンゾトリアゾール等の金属不活性化剤等を添加してもよい。また、有機モリブデン等の上記以外の極圧剤を添加してもよい。これら添加剤の添加量は、本発明の目的を損なわない程度であれば特に限定されるものではない。
【００４２】
ジウレアグリース組成物の製造方法には制限はなく、ジウレア化合物Ａを増ちょう剤とするグリースと、ジウレア化合物Ｂを増ちょう剤とするグリースとを所定比率で混合してもよいし、基油中で、Ｒ２を含むジイソシアネート、Ｒ４を含むジイソシアネート、Ｒ１を含むアミン及びアミンＲ３を含むアミンを同時に反応させてもよい。
【実施例】
【００４３】
以下、実施例により本発明を具体的に説明するが、これらの実施例により、本発明が制約されるものではない。
【００４４】
（実施例１〜１1、比較例１〜２）
表１〜３に示すように、増ちょう剤、基油及び添加剤を含む試験グリースを調製した。尚、実施例の各試験グリースは、基油にＴＤＩ、ＭＤＩ及びｐ−トルイジンを投入し、ジウレア化合物Ａとジウレア化合物Ｂとを同時に合成した（同時混合）。また、表中の基油及び増ちょう剤の各量、増ちょう剤、基油及び添加剤の各欄に記載された各成分の数値は、グリース全量に対する量である。そして、各試験グリースについて、滴点測定の他に、下記の（１）高温放置試験及び（２）離油度試験を行なった。
【００４５】
（１）高温放置試験
ステンレスシャーレ（ＳＵＳ３０４）に試験グリースを厚さ３ｍｍに均一に塗布し、上面を開放した状態で、１８０℃の恒温槽中に２４０時間放置した。放置後に試験グリースのちょう度を測定し、加熱前のちょう度との差を求めた。結果を表１〜３に併記するが、ちょう度変化が−１００以内を合格とした。
（２）離油度試験
ＪＩＳ  Ｋ２２２０の離油度試験に準拠し、試験グリースを１８０℃の恒温槽中に１００時間放置し、放置後の離油度を測定した。結果を表１〜３に併記するが、１０質量％以下を合格とした。
【００４６】
【表１】
2008231310.tif 000008
【００４７】
【表２】
2008231310.tif 000009
【００４８】
【表３】
2008231310.tif 000010
【００４９】
表１〜３に示すように、ジウレア化合物Ａ及びジウレア化合物Ｂの何れか一方を増ちょう剤とする比較例の各試験グリースに比べて、ジウレア化合物Ａとジウレア化合物Ｂとの混合物を増ちょう剤とする実施例の各試験グリースは、高温でのちょう度変化が小さく、離油量も少なく、優れた耐熱性を示すことがわかる。